INPI-France/Brevets-Francais-2024-Chunked huggingface dataset:
L'agent neutralisant peut être une base minérale, telle que LiOH, NaOH, KOH, Ca(OH)2, NH40H ; ou une base organique, par exemple, une amine primaire, secondaire ou tertiaire, notamment une alkylamine éventuellement hydroxylée comme la dibutylamine, la triéthylamine, la stéaramine, ou bien l'amino-2-méthyl-2-propanol, la monoéthanolamine, la diéthanolamine, la stéaramidopropyldiméthylamine.
On peut encore citer à titre d'exemples de monomère hydrophile : - les amides des acides carboxyliques insaturés, comme l'acrylamide ou le méthacrylamide, et leurs amides N-substitués ou N,N-substitués tels que les N-(alkyl en C1-C6)(méth)acrylamides, par exemple, le N-méthylacrylamide, le N-isopropylamide, le Nbutylamide et le N-tertiobutylamide, et plus particulièrement les N- (alkyl en C,-C3)(méth)acrylamides comme le N-méthylacrylamide ; les
N,N-di(alkyl en C1-C3)(méth)acrylamides comme le N, Ndiméthylacrylamide ; les N,N-di (alkyl en C1-C4)amino(alkyl en C1-C6)- (méth) acrylamides comme le N, N-diméthylaminopropylacrylamide (DMAPA) ou le N,N-diméthylaminopropyl-méthacrylamide (DMAPMA) ; - les (méth) acrylates d'hydroxyalkyle notamment ceux dont le groupe alkyle comporte de 2 à 4 atomes de carbone, en particulier le (méth) acrylate d'hydroxyéthyle ; - les (méth)acrylates de polyéthylèneglycol (5 à 100 motifs oxyde d'éthylène ou OE) ou de glycol substitué ou non sur leur fonction terminale par des groupements alkyle en C,-C4, phosphate, phosphonate, sulfonate, par exemple, l'acrylate de glycérol, le (méth) acrylate de méthoxypolyéthylèneglycol (8 ou 12 OE); le (méth) acrylate d'hydroxypolyéthylèneglycol ; - les (méth) acrylates d'alcoxyalkyle en C1-C4, tels que le (méth) acrylate de méthoxyéthyle, d'éthoxyéthyle ; - les (méth) acrylates de polysaccharide comme l'acrylate de saccharose ; - les vinylamides tels que le N-vinylacétamide, éventuellement cycliques comme en particulier les vinyllactames tels que la Nvinylpyrrolidone ou le N-vinylcaprolactame ; - les vinyléthers tels que les éthers de vinyle et d'alkyle ayant 1 à 12 atomes de carbone, tels que l'éther de vinyle et de méthyle, et l'éther de vinyle et d'éthyle.
On peut encore citer comme exemples de polymère hydrophile, les composés de type bétaïne suivants : - le méthacrylamidopropoxy-triméthylammonium ; - le N,N-diméthyl-N-méthacryloxyéthyl-N-(3-sulfopropyl)ammonium, - le 3-méthacryloyléthoxycarbonylpyridinium, - le composé de formule :
- le N- (3-sulfopropyl)-4-vinylpyridinium de formule :
Au moins l'un des monomères du copolymère à gradient de composition peut également être un monomère hydrophobe, en particulier un monomère hydrophobe susceptible d'être rendu hydrophile après polymérisation, ou un mélange de tels monomères.
Le (s) monomère (s) hydrophobes peuvent être rendus hydrophile(s), par exemple, par réaction chimique notamment par hydrolyse, ou par modification chimique, en particulier d'une fonction ester par incorporation de chaînes comportant un motif hydrophile, par exemple de type acide carboxylique.
De préférence, les monomères hydrophiles sont choisis parmi le méthacrylate de N,N-diméthylaminoéthyle (MADAME), l'acide acrylique, l'acide méthacrylique, l'acide crotonique, l'acide styrènesulfonique, l'acide acrylamidopropane-sulfonique, le diméthylaminopropylméthacrylamide (DMAPMA) ; le styrène-sulfonate, l'acrylate d'hydroxyéthyle, l'acrylate de glycérol, le (méth) acrylate de méthoxy- éthyle, le (méth) acrylate d'éthoxyéthyle, le (méth) acrylate de
méthoxypolyéthylèneglycol (8 ou 12 OE); le (méth) acrylate d'hydroxypolyéthylèneglycol ; la N-vinylpyrrolidone, le Nvinylcaprolactame, l'acrylamide, le N,N-diméthylacrylamide.
Le ou les monomères hydrophiles peut ou peuvent être présent(s) à raison de 1 à 99% en poids, de préférence de 2 à 70% en poids, mieux encore de 5 à 50% en poids, encore plus préférentiellement de 10 à 30% en poids, par rapport au poids total du copolymère.
Au moins l'un des monomères du copolymère à gradient de composition utilisé dans l'invention peut être, de préférence, un monomère hydrophobe.
COMPOSITION TINCTORIALE COMPRENANT UNE PARAPHÉNYLÈNEDIAMINE TERTIAIRE CATIONIQUE ET UN POLYMÈRE À CHAÎNE GRASSE, PROCÉDÉS ET UTILISATIONS La présente demande a pour objet une composition tinctoriale pour la teinture des fibres kératiniques, en particulier des fibres kératiniques humaines telles que les cheveux, comprenant dans un milieu de teinture approprié au moins une paraphénylènediamine tertiaire cationique contenant un noyau pyrrolidinique, et au moins un polymère à chaîne grasse particulier.
L'invention a aussi pour objet un dispositif à plusieurs compartiments ou "kit" de teinture dans lequel un premier compartiment renferme la composition tinctoriale définie ci-dessus et un deuxième compartiment renferme une composition oxydante. Ce
dispositif peut être équipé d'un moyen permettant de délivrer sur les cheveux le mélange souhaité, tel que les dispositifs décrits dans le brevet FR-2 586 913 au nom de la demanderesse.
Alcool gras oxyéthylénés 32,5 Acide oléique 2 Alcool oléique~~~~~~~~~~~~~~~~~~~~~~~~1,8~~~~ Amide gras 4 Glycérine 3 Salcare SC 95 2 g M.A.
Agent séquestrant Qs Réducteur Qs Ammoniaque (20% NH3) 8
3-[1-(4-aminophényl)-pyrrolidine-3-yll-1- 0,5
méthyl-3H-imidazol-1-ium, chlorure 2-méthyl 5-amino phénol 0,369 1,3-dihydroxybenzène (résorcinol) 0,085 Eau qsp 100
Au moment de l'emploi, on mélange cette composition avec une fois et demi son poids de lait oxydant à 6% de peroxyde d'hydrogène. On applique pendant 30 minutes le mélange obtenu sur des cheveux gris à 90% de blancs. On obtient sur ces cheveux après rinçage, shampooing et séchage une coloration violine moyen nacré.
Exemple 2 : Composition colorante : en grammes)
Alcool gras oxyéthylénés 32,5 Acide oléique 2 Alcool oléique~~~~~~~~~~~~~~~~~~~~~~~~1,8~~~ Amide gras 4 Glycérine 3 Mexomère PO (Chimex) (composé de 2g M.A. formule Va) Agent séquestrant qs Réducteur qu Ammoniaque (20% NH3) 8 [l-(4-aminophényl)-pyrrolidin-3-yl]- 1 triméthyl-ammonium, chlorure 2-méthyl 5-amino phénol 0,369 Eau qsp 100
Au moment de l'emploi, on mélange cette composition avec une fois et demi son poids de lait oxydant à 6% de peroxyde d'hydrogène. On applique pendant 30 minutes le mélange obtenu sur des cheveux gris à 90% de blancs. On obtient sur ces cheveux après rinçage, shampooing et séchage une coloration violine rouge nacré.
Un autre exemple (exemple 2) est le suivant : Pour un mélange final de 800 g - 107 g d'un polyetherpolyol de fonctionnalité égale à deux, présentant d'indice iOH compris entre 25 et 35, une température de transition Tg inférieure à -50 C, de masse moléculaire comprise entre 3500 et 4500, - 107g d'un polyetherpolyol de fonctionnalité comprise entre 2,3 et 4, présentant un indice iOH compris entre 25 et 800, une température de transition Tg inférieure à -50 C, par exemple du Lupranol 2090TM commercialisé par la société BASF, - 96 g d'un isocyanate de type MDI, de % NCO égal à 11,9% ( par exemple du MP 130commercilaisé par la société BASF) , - 16 g de noir de carbone, - 1,5 g de DMDLS comme catalyseur commercialisé par la société HUNTSMAN, ou de PC CAT DMDEE commercialisé par la société NITROIL.
L'ensemble des composants ci-dessus est mélangé pour constituer un premier pré-mélange. La réaction se déroule durant une heure , puis 16 g de silice pyrogénée (par exemple AEROSIL 200 commercialisé par la société DEGUSSA) sont dispersés durant 5 min.
Un second pré-mélange est réalisé à partir de: - 323g d' un copolyester polyol d'indice iOH compris entre 27 et 34, de masse moléculaire égale à 3500 et de nombre acide maximum égal à deux , de fonctionnalité égale à deux et de Tg égale à -30 C; il s'agit par exemple d'un copolyester polyol commercialisé chez DEGUSSA et basé sur une réaction entre de l'éthylène glycol, du diéthylèneglycol, du néopentylglycol d'une part et de l'acide adipique et téréphtalique d'autre part, - 121 g d'un isocyanate de type MDI, de % NCO égal à 11,9%.
Ce second pré-mélange est alors ajouté au premier pré-mélange. La réaction se déroule durant une heure supplémentaire, puis 40 g de tamis moléculaire sont alors dispersés durant 5 min et le produit fini est conditionné dans un emballage étanche. Le % NCO du produit fini est entre 1,5 et 1,8%.
Les valeurs du module d'Young et du facteur de perte pour le matériau amortissant sont les suivantes à 120 Hz et 20 C : E'=17 MPa et tan8=0,42. Et la valeur du module d'Young E' à la température de -40 C est de 700 MPa.
Le matériau de l'invention présentant ainsi deux températures de transition, dont par conséquent une température de transition vitreuse à basse température comprise entre -60 C et -10 C avec le module d'Young E' inférieure-ou égal à 2000 MPa, permet de réaliser un maintien du collage avec l'élément auquel le matériau est associé à des températures comprises entre -60 C et -10 C.
Le tableau ci-après illustre des exemples de compositions de matériaux de l'invention pour lesquels le module d'Young est inférieure à 2000 MPa à la température de -40 C (mesures effectuées à la fréquence de 120 Hz) et assure effectivement un rôle amortissant à une température comprise entre -10 C et +40 C en présentant un facteur de perte tan# supérieur à 0,25.
On note aussi que pour une utilisation du matériau en tant que matériau amortissant, il conviendra de considérer le facteur de perte tans à la température à laquelle le matériau sera utilisé. Ainsi, le premier exemple de matériau du tableau ci-dessous présentant un facteur de perte tan8 égal à 0,15 à -40 C et égal à 0,8 à -10 C ne conviendra pas si l'on veut l'utiliser à -40 C mais sera très satisfaisant à un température de -10 C.
E' tan# maximum tan# maximum (Mpa) entre-10 Cet À -40 C Mélange de deux composants selon une part pondérale 40/60 (-40 C) +40 C Polyuréthane monocomposant à base d'un polyetherpolyol 500 0,8à-10 C 0,15 Polyuréthane monocomposant à base d'un polyesterpolyol Polyuréthane monocomposant à base d'un polyetherpolyol 9 0,33 à 0 C 0,75 PVC plastifié à 50 % par du di iso decyl phtalate et de facteur K=73 Polyuréthane monocomposant à base d'un polyetherpolyol 15 0,42 à 0 C 0,65 PVC plastifié à 100 % par du di iso decyl phtalate et de facteur K=73 Polyuréthane monocomposant à base d'un polyetherpolyol avec des terminaisons silane / 160 0,85 à +40 C 0,5 Polyesterpolyol amorphe Polyuréthane monocomposant à base d'un polyetherpolyol avec des terminaisons silane / 50 0,45 à + 10 C 0,62 Polyuréthane monocomposant à base d'un polyesterpolyol
En outre, il peut être avantageux que le matériau de l'invention puisse à une température supérieure à la température ambiante, c'est-à-dire à une température comprise entre + 30 et +100 C, éviter une rupture cohésive avec l'élément auquel est associé le matériau, le matériau devant présenter alors une rigidité E' comprise entre 1 et 200 MPa.
Des tests d'adhésion comparatifs ont été faits entre des matériaux selon l'invention présentant deux températures de transition dont par conséquent une température à basse température et des matériaux présentant une seule température de transition à température ambiante ayant la propriété d'amortissement acoustique.
La propriété d'adhésion du matériau réticulé à différentes températures et sur différents supports sont effectués par l'intermédiaire de tests de pelage à 90 sur banc de traction. Pour plus de détails sur la nature des tests, on se référera aux préconisations D511709/C de la société RENAULT pour le collage de mastic sur des vitres fixes.
Des bandes de 1 cm de large, 4 mm d'épaisseur et 15 cm de long du matériau sont appliquées sur les supports considérés et ces bandes sont abandonnées à réticulation pendant sept jours dans une atmosphère contrôlée (23 c, 50% en taux d'humidité).
Le pelage s'effectue alors à 90 perpendiculairement au support à la vitesse de 100 mm/min. Le type de rupture ( adhésive ou cohésive) ainsi que la valeur de pelage en N/cm linéaire sont relevés. Cette valeur de pelage correspond à la force pour laquelle le matériau commence à se décoller du support pour la rupture adhésive, et la force pour laquelle le matériau se rompt pour la rupture cohésive.
Les valeurs données dans le tableau ci-dessous sont réalisées à partir de substrats verriers sur lesquels sont collés des échantillons de matériaux de l'invention et les matériaux des exemples comparatifs. Les tests de pelage sont effectués à -35 C et à +25 C. Les mesures du module d'Young E' sont effectuées à la fréquence de 120 Hz.
Les exemples 1 et 2 (ex1 et ex2) correspondent aux matériaux des exemples 1 et 2 décrits plus haut.
Exemple 220 : Préparé à partir de l'intermédiaire 3 et de 4-chlorophenyl isothiocyanate selon la méthode G.
1H-NMR (DMSO-d6) 8 1. 63 (m, 8H) ; (s, 2H) ; (s, 2H) ; 4. 36 (s, 2H) ; (s, 2H) ; (m, 4H) ; 11.17(s, 1H) ESI-MS m/z 409 [M+H]+ Exemple 221 : Préparé à partir de l'intermédiaire 3 et de 2,3- dichlorophenyl isothiocyanate selon la méthode G.
1H-NMR (DMSO-d,) 8 1. 63 (m, 8H) ; (s, 2H) ; 3.02(s, 2H) ; 4. 36 (s, 2H) ; (s, 2H) ; (m, 3 H) ; (s, 1H) ESI-MS m/z 443 [M+H]+ 4. 37) Composés préparés à partir de l'intermédiaire 4 par la méthode G.
Exemple 222 : Préparé à partir de l'intermédiaire 4 et de 3,4- dichlorophenyl isothiocyanate selon la méthode G.
ESI-MS m/z 457 [M+H]+ Exemple 223 : Préparé à partir de l'intermédiaire 4 et de 4-chloro-3- trifluoromethylphenyl isothiocyanate selon la méthode G.
MS-ESI+ m/z 491 [M+H] 4. 38) Composés préparés par la méthode H.
Exemple 224 : Intermédiaire (c1) : 2-tert-Butoxycarbonylamino-3-(3-nitro-phenylcarbamoyloxy)- propionic acid methyl ester
Préparé à partir 2-tert-butoxycarbonylamino-3-hydroxy- propionic acid methyl ester (b) et de 3-nitrophenyl isocyanate selon la méthode H.
1H-NMR (DMSO-d6) 8 1.39 (s, 9H) ; 3.68 (s, 3H) ; 4.46 (m, 3H) ; 7. 42-7.89 (m, 4H) ; (s, 1H) ; 10.27(s, 1H) ESI-MS m/z 384 [M+H]+ Intermédiaire (d1) : 2-Amino-3-(3-nitro-phenylcarbamoyloxy)-propionic acid methyl ester Préparé à partir de l'intermédiaire (c1) selon la méthode H.
1H-NMR (DMSO-d6) 8 2.04 (s, 1H) ; (m, 4H) ; (s, 2H) ; 7. 55-7.61 (m, 1H) ; (m, 2H) ; 8. 45 (s, 2H) ; 10. 29 (s, 1H) ESI-MS m/z 284 [M+H]+ Composé final (el) : Préparé à partir de l'intermédiaire (d1) selon la méthode H.
ESI-MS m/z 434 [M+H]+ Exemple 225 : Intermédiaire (c2) : 2-tert-Butoxycarbonylamino-3-(3,4-dichloro- phenylcarbamoyloxy)-propionic acid methyl ester Préparé à partir 2-tert-butoxycarbonylamino-3-hydroxy- propionic acid methyl ester (b) et de 3,4-dichlorophenyl isocyanate selon la méthode H.
1H-NMR (DMSO-d6) 8 1. 38 (s, 9H) ; (s, 3H) ; (m, 3H) ; (m, 3H) ; (s, 1H) ; (s, 1H) Intermédiaire (d2) : 2-Amino-3-(3,4-dichloro-phenylcarbamoyloxy)-propionic acid methyl ester Préparé à partir de l'intermédiaire (c2) selon la méthode H.
1H-NMR (DMSO-d6) 8 3. 65-3.75 (m, 4H) ; 4. 20 (m, 2H) ; 7. 34-7.77 (m, 3H) ; (s, 1H) ; 9.30(s, 1H) ; 10. 05 (s, 1H) Composé final (e2) : Préparé à partir de l'intermédiaire (d2) selon la méthode H.
ESI-MS m/z 457 [M+H]+ 4. 39) Composés préparés par la méthode J.
Exemple 226 : Préparé à partir du composé 1 et de phenyl chloroformate selon la méthode J.
ESI-MS m/z 331 [M+H] Exemple 227 : Préparé à partir du composé 1 et d'isobutyl chloroformate selon la méthode J.
Les dépôts de la composition de revêtement finale sont ensuite effectués par spin coating à 330 tours/minute.
Les films sont cuits 3 heures à 120 C. L'épaisseur obtenue est de 3,7 micromètres.
Exemple comparatif 2 : Elaboration de films chargés avec des particules Aluminasol#-200 greffées.
8g d'Aluminasol #-200 sont dispersées dans 500 ml. d'éthanol.
On rajoute ensuite 7,4g. de glycidoxypropyltriméthoxysilane (Aldrich). La solution est ensuite laissée à reflux sous agitation pendant 12 heures.
La solution ainsi obtenue est purifiée par dialyse dans de l'éthanol puis concentrée pour atteindre un extrait sec de 13% en masse. La solution est ensuite ramenée à un extrait sec de 3,5% en masse par ajout de HMP(4-hydroxy, 4-méthyl penta-2-one).
L'extrait sec, dont la composition est déterminée par analyse thermogravimétrique, comprend 84% en masse de particules pour 16% en masse de glymo greffé.
5,5 g. de cette solution sont ajoutés à 2g. de l'hydrolysat A de glymo tel que décrit dans l'exemple comparatif 1, de façon à obtenir une composition de revêtement finale comprenant des particules d'Aluminasol# -200 représentant 30% en masse de l'EST de cette composition.
Les solutions obtenues sont traitées aux ultrasons afin d'optimiser la dispersion des colloïdes.
Les verres ORMA servant de substrats pour le dépôt subissent le traitement suivant : soude 15% pendant 3 minutes, eau de ville 3 minutes, eau dé-ionisée pendant 3 minutes et alcool isopropylique 3 minutes.
Les dépôts de la composition de revêtement finale sont ensuite effectués par spin coating à 1000 tours/minute.
Les films sont cuits 3 heures à 120 C. L'épaisseur obtenue est de 4 micromètres Caractérisation mécanique des films On a comparé les propriétés mécaniques vis-à-vis de la rayure des films chargés avec les particules de boehmite à facteur de forme élevé selon l'invention et celle des films chargés avec des particules commerciales d'ALUMINASOL-200 non greffées et greffées (exemples comparatifs 1 et 2) Les rayures sont obtenues avec des pointes diamants coniques terminées d'une portion sphérique sur laquelle on applique une charge augmentant progressivement sur la longueur de la rayure. Les caractéristiques de l'appareil utilisé pour le rayage sont données ci-dessous.
Appareil utilisé : SCRATCH TEST (MST SCEMEX#) Les spécifications du CSEM SCRATCH TEST (MST SCEMEX#) sont les suivantes : Le système de charge est basé sur une bobine électromagnétique et un système de bras sur ressorts.
La gamme de charges : 10 mN-30N.
L'instrument est équipé d'un détecteur d'émission acoustique et d'un système de mesure de la force tangentielle.
Paramètres utilisés : Rayon de l'indenteur : 100 m Charge croissante et vitesse de chargement constante au cours du rayage.
Lorsqu'il s'agit d'un polymère hydrophile, on peut citer à titre d'exemple les polyéthers, les polyesters sulfonés, les polyamides sulfonés, ou un mélange de ces polymères. A titre préférentiel, le composé hydrophile est un polyéther et notamment un poly(oxyde d' éthylène) ou poly(oxyde de propylène).
dans lesquelles, R1 et R2, identiques ou différents, représentent un atome d'hydrogène ou un radical méthyle, R3, R4 et R5, identiques ou différents, représente un radical alkyle linéaire ou ramifié ayant de 1 à 3 0 atomes de carbone, Z représente un groupe NH ou un atome d'oxygène, n est un nombre entier de 2 à 5, A- est un anion issu d'un acide organique ou minéral, tel qu'un anion méthosulfate ou un halogénure tel que chlorure ou bromure; 2) au moins un monomère de formule (XXI) R6-CH=CR7-COOH (XXI) dans laquelle, R6 et R7, identiques ou différents, représentent un atome d'hydrogène ou un radical méthyle; et 3) au moins un monomère de formule (XXII) : R6-CH=CR7-COXR8 (XXII) dans laquelle R6 et R7, identiques ou différents, représentent un atome d'hydrogène ou un radical méthyle, X désigne un atome d'oxygène ou d'azote et Rg désigne un radical alkyle linéaire ou ramifié ayant de 1 à 30 atomes de carbone ; l'un au moins des monomères de formule (XIX), (XX) ou (XXII) comportant au moins une chaîne grasse.
invention sont choisis, de préférence, dans le groupe constitué par : - le diméthylaminoéthylméthacrylate, le diméthylaminoéthylacrylate, - le diéthylaminoéthylméthacrylate, le diéthylaminoéthylacrylate, - le diméthylaminopropylméthacrylate, le diméthylaminopropylacrylate, - le diméthylaminopropylméthacrylamide, le diméthylaminopropylacrylamide, ces monomères étant éventuellement quaternisés, par exemple par un halogénure d'alkyle en C1-C4 ou un sulfate de dialkyle en C1-C4.
La figure 3 représente la structure élémentaire d'une cellule, l'exemple étant pris pour la cellule 16a (CELL i. j) de la figure 2, reliée à la ligne de sélection WLi et la colonne BLj. Cette cellule comprend deux transistors MOS en série : - un premier transistor STij, dit de sélection, ayant sa source reliée à sa ligne colonne BLj, son drain relié à un noeud commun Dij , et sa grille reliée à la ligne de sélection WLi. Ce transistor sert essentiellement de commutateur logique pour activer la cellule en réponse à l'adressage BLj et WLi ; et - un second transistor FGTij, dit de lecture, de type à grille flottante, ayant sa source reliée au noeud commun Dij, son drain relié à la source S du transistor STij, et sa grille de commande CG reliée sélectivement à la sortie CG : soit d'un générateur de haute tension lors de la programmation, soit à la sortie d'une source de tension de valeur nominale constante lors de la lecture.
Selon la configuration du plan mémoire, différentes procédures peuvent être utilisées pour le stockage de données. Dans l'exemple considéré, la procédure consiste à effacer le mot qui inclut les bits à changer et ensuite à réinscrire dans leurs cellules respectives la nouvelle information. Avec une telle procédure, seulement une opération d'écriture peut s'effectuer un bit à la fois.
Le (puer de la cellule de mémoire EEPROM est le transistor de stockage FGT à grille flottante. La tension de seuil VT transistor d'un FGT peut être changée respectivement d'un état haut vers un état bas, ou inversement, en correspondance avec deux valeurs logiques de la cellule mémoire. La valeur de VT d'un
transistor FGT change lorsque la cellule est programmée par une opération d'écriture ou d'effacement. Quand une charge électrique négative est stockée sur la grille flottante, la valeur de VT augmente : la cellule est alors considérée comme effacée, et sa valeur logique est égale à "1". A l'inverse, quand la charge sur la grille flottante est positive, la valeur de VT diminue : la cellule est alors considérée comme écrite, et sa valeur logique est égale à "0". Pour programmer une cellule, on applique une haute tension Vpp sur : le noeud de la ligne bit BL1 ("bit line node" en anglais) de la cellule 16 pour une opération d'écriture, le noeud de grille de contrôle (CG) pour une opération d'effacement.
Pour réaliser une opération de lecture, un potentiel prédéterminé VCgref est appliquée sur la grille de commande du transistor FGT d'une cellule sélectionnée, par l'activation du transistor STij, lié à l'amplificateur de lecture, qui applique le courant de lecture Ilect. sur la ligne bit.
Si la cellule lue est à l'état écrit, le courant d'écriture Ilect. parcourt la cellule et le commutateur de l'amplificateur de lecture.
Si la cellule est à l'état effacé, le transistor FGT est bloqué, la cellule n'est par parcourue par un courant, et il ne se produit pas de commutation à la sortie de l'amplificateur de lecture.
Dans le cas d'une EEPROM de technologie dite "Flotox", maintenant devenue la norme dans l'industrie, le transfert de charge électrique depuis le noeud drain vers le noeud de grille flottante est du à l'effet tunnel Fowler-Nordheim. Cet effet tunnel est entièrement dépendant des facteurs suivants :
- la géométrie de la cellule, - la haute tension appliquée pour programmer la cellule, et - la qualité du processus de fabrication.
L'ensemble de ces éléments mène à des problèmes critiques de conception et de contrôle de processus industriels dans le domaine des mémoires non volatiles.
Une variation, même faible, de l'un quelconque de ces facteurs d'une cellule à l'autre d'un plan mémoire a pour effet direct d'élargir la distribution des tensions de seuil, ce qui se traduit par une diminution à la fois des performances globales de la mémoire et du rendement de fabrication. Sachant que l'amélioration du rendement de fabrication conditionne la réussite d'une unité de production, il est important de pouvoir disposer de techniques de diagnostic qui soient spécifiques au produit et qui permettent un gain de temps. En ce qui concerne les mémoire EEPROM, il apparaît clairement que la connaissance de la tension de seuil de toutes les cellules d'un plan mémoire est un paramètre clé dans le développement d'une méthodologie de diagnostic précis.